FR 2576894 A1 19860808 FR 8501507 A 19850204 i L'invention concerne un procédé de fabrication d'un minéral cellulaire à base de verre et elle concerne également l'obtention de divers articles à l'aide de ce matériau. On sait d'après les nombreux brevets publiés jusqu'à maintenant que l'on peut obtenir du verre expansé par fusion d'un mélange de poudre de verre, de silicates, sulfates, phosphates, etc... alcalins ou alcalino-terreux, en présence d'agents gonflants tels que carbone, carbonates alcalin ou alcalino-terreux, eau, ébonite, hydrates de carbone, glycérine, etc... Divers programmes ont été appliqués pour obtenir la fusion et l'expansion du verre en une seule ou en plusieurs étapes et en utilisant des matériels et des fours permettant une fabrication du verre cellulaire en continu ou en discontinu. Les moyens employes ont permis un bon contrôle de la Uporométrie" c'est-à-dire de la répartition et de la dimension des pores en majorité fermée ainsi que de la densité du produit final pouvant, dans les conditions industrielles pratiquées jusqu'à maintenant varier entre 110 et 160 kg par m3. Cependant, le besoin n'a pas été ressenti et le moyen n'a pas non plus été trouvé jusqu'à maintenant d'obtenir un verre expansé dans une gamme de densités de 160 à 700 kg/m3 dépassant une épaisseur de 10 à 12 cm et dont on contrôle à volonté la proportion de pores ouverts, matériau présentant un très grand potentiel d'applications les plus variées. La présente invention a donc pour but d'offrir un procédé qui permette de façon simple et peu conteuse d'obtenir un verre expansé dont les pores, de répartition contrôlée soient ouverts à concurrence de 30 à 90 % c'està-dire que la proportion en volume de pores ouverts soit de 30 à 90 % en volume de pores ouverts sur 100 % en volume de pores et dont la densité soit comprise entre 160 et 700 kg/m3. L'invention a encore pour but de créer des procédés d'utilisation directe du verre expansé obtenu à la fabrication d'articles les plus divers. A cet effet, l'invention concerne un procédé de fabrication de verre expansé à partir de verre broyé et d'un mélange de carbonates de calcium et de magnésium caractérisé en ce que l'on emploie un mélange constitué de parties en poids de verre broyé et de 0,2 à 2 parties en poids de carbonates de calcium et de magnésium dans un rapport CO3Ca/CO3Mg pouvant varier de 20/80 à 80/20, ce mélange étant placé, par exemple, dans des récipients réfractaires ouverts dont les bords ont une hauteur minimum de 15 cm remplis dudit mélange jusqu'à une hauteur minimum de 6 à 12 cm, choisie en fonction de la masse volumique recherchée, que l'on place dans un four dont on règle le programme de chauffe à une vitesse maximum de 150 à 170 C à l'heure après que la température de 700 C ait été atteinte, on maintient ensuite une température d'environ 800 C pendant au moins 1/2 heure et l'on refroidit à une vitesse maximum de 80 C à l'heure, en respectant cependant une vitesse maximum de 20 C/heure dans la zone de 600 à 500 C. Dans ces conditions on obtient un verre expansé dont on peut dans une large mesure régler la masse volumique, le rapport du nombre de pores ouverts au nombre des pores fermées ainsi que leurs dimensions respectives en fonction des usages auxquels on le destine. Sans être tenu par cette explication, on pense que le faif d'utiliser un mélange de calcite et de dolomite et d'appliquer ce programme de température favorise le contrôle de la porométrie dans la mesure o la dolomite, commençant à se décomposer à une température plus basse, crée ensuite autour de la calcite une atmosphère de CO2 qui retarde la décomposition de cette dernière par déplacement de l'équilibre. Le CO2 ayant la calcite pour origine apparaît donc plus tard au cours du déroulement du programme de chauffe à un moment o la viscosité due à la fusion du verre est la plus favorable pour piéger les dégagements gazeux et obtenir les dimen- sions et la proportion recherchée de pores ouverts et de pores fermés. Il est à noter que ce "retardement" du dégagement du CO2 se situe dans une zone "sensible" o la variation de la viscosité du verre fondu en fonction de la température est assez rapide. Ceci permet de faire varier dans une large mesure les diverses caractéristiques de porométrie du produit final et de laisser pénétrer ultérieurement à la profondeur voulue les autres matériaux que l'on cherche à associer au verre expansé. Selon une caractéristique de l'invention, on réalise d'abord un prémélange de poudre de verre/carbonates dans un rapport 200/10 à 200/15 et que l'on mélange ensuite de 4 à 30 parties en poids de ce prémélange avec 96 à 70 parties en poids de verre broyé ayant une finesse de 0 à 200 microns, au moins 70 % passant au tamis de 100 microns, le mélange ainsi obtenu étant ensuite traité comme défini ci-dessus. La variation des proportions de prêmglange dans le mélange initial permet d'obtenir un verre expansé dont la densité varie de à 700 kg/m3. L'invention sera mieux comprise à l'aide de la description qui va suivre d'un ou de plusieurs modes de réalisation de l'invention. On prépare un prémélange à partir de 200 kg de poudre de verre fine, 9 kg de calcite et 3 kg de dolomite en poudre et l'on repasse ce mélange par exemple dans un mélangeur ou une bétonnière pour obtenir une poudre homogène et s'écoulant facilement. A partir de déchets de verre plat ou de verre à bouteille, on prépare par ailleurs une poudre de verre ayant des dimensions de particules comprises entre O et 200 microns. Au moins 80 % des particules doivent passer au tamis de 100 microns. Dans un premier essai, on mélange 15 kg du premélange ci-dessus et 85 kg de poudre de verre et l'on charge ce mélange bien réparti et sans tassement jusqu'à une hauteur voisine de 66 mm environ dans des bacs en céramique réfractaire de 600 mm de largeur et de longueur et 250 mm de hauteur dont le fond est garni de papier kraft destiné à se carboniser lors de la cuisson ou est pulvérisé d'une barbotine ou d'un autre agent de démoulage. Pour un chargement bien réparti sans tassement, le moule contient ainsi une charge d'environ 75 kg/m2. On le place alors dans un four dont on fait monter en 1 heure la température à 700 C et pendant les 3/2 heures suivantes, on amène progressivement la température à 800 , on maintient cette température pendant 1 heure et l'on coupe ou on baisse le chauffage. Pour un four bien calorifugé, la chute de température ne dépasse pas 50 C à l'heure. Pratiquement, au bout de 24 heures, on retire du four un produit expansé homogène d'une épaisseur > 27 cm environ et ayant une densité de 250 kg/m3 environ. Dans un second essai, on mélange 5 kg de prémélange à 108 kg de poudre de verre et l'on charge les mêmes moules jusqu'à une hauteur de 95 mm environ. L'application d'un cycle thermique analogue donne un verre expansé dontla hauteur s'élève à 19 cm et la densité s'élève à 600 kg/m3 environ. L'épaisseur importante obtenue par le procédé selon l'invention se distingue nettement de l'art antérieur. Selon les nécessités de la production on peut évidemment procéder en continu par exemple en faisant passer une suite de moules, qui peuvent être notablement plus grands que ci-dessus, les uns derrières les autres en une couche ou plusieurs couches superposées dans un four tunnel dont la programmation donne les mêmes conditions d'échauffement et de refroidissement que dans le four indiqué ci-dessus. Pour économiser l'énergie, le four peut comporter deux étages, l'étage du haut étant réservé à l'avancement dans un sens et l'étage du bas à l'avancement dans l'autre sens. Une système de circulation d'air à une vitesse appropriée permet alors de récupérer la chaleur des produits du bas en cours de refroidissement pour réchauffer la matière de départ. Au lieu de placer les produits dans des moules circulant sur des rouleaux, on peut ainsi, après interpo- sition d'un système d'étanchéification antiadhésif décrit ci-dessus, placer la poudre directement sur un tapis sans fin réfractaire équipée de bordures, également réfrac- taires, pour limiter l'expansion latérale du verre. Dans tous les cas, on peut recommander un préchauffage de la poudre. Il faut cependant veiller à ne pas dépasser trop t8t la température du début de décompo- sition de la dolomite pour ne pas perdre le bénéfice du dégagement retardé du CO2. La densité du verre courant est voisine de 2.500 kg/m3. Un verre expansé d'une densité de 250 kg/m3 présente donc une porosité totale de 90 %. La proportion de pores ouverts se détermine de préférence par une mesure d'absorption de gaz que d'absorption de liquide pour éviter un remplissage incomplet dû à la tension superfi- cielle du liquide. Des mesures effectuées sur le verre ci-dessus ont donné un coefficient de remplissage à l'air de 77 %. Le verre est donc considéré comme ayant une porosité ouverte de 77 % et une porosité fermée de 13 %. Selon une caractéristique de l'invention le verre expansé obtenu en continu (sur tapis ou en moules) ou en discontinu (dans des moules) est encore débité en parallélépipèdes que l'on utilise à diverses applications comme réceptacles de fluides liquides ou gazeux station- naires ou circulants pour réaliser par exemple des humidi- ficateur d'ambiance, des masses de rétention de liquide pour des bacs à plantes, des éléments d'échangeurs de chaleur, des éléments filtrants, des supports de culture de plantes, de champignons ou de micro-organismes, etc.. Cette application est facilitée par l'importante propor- tion de pores ouverts que permet le procédé selon l'inven- tion et elle est rendue intéressante dans de nombreux cas par la résistance du verre aux agents chimiques et aux températures élevées que ne supportent pas les polymères les plus résistants. Une autre application consiste à utiliser des blocs de verre expansé selon l'invention, convenablement dressés et réassemblés, si nécessaire, pour la préparation de pièces composites, en particulier, comme âmes de panneaux de grande surface ou comme éléments intercalés dans des ensembles multicouches. La bonne rigidité du verre permet d'en faire des cloisons, des planchers intérieurs et des éléments de construction extérieurs tant verticaux qu'horizontaux relativement légers tout en étant de bons isolants thermiques et phoniques. On peut également façonner ces blocs pour leur donner les formes les plus diverses et s'en servir comme noyaux de pièces composites. Ces noyaux peuvent être définitifs et rester dans les pièces composites ou être provisoires et on les enlève alors par destruction mécanique et évacuation des débris de verre ainsi formés. Selon une autre caractéristique de l'invention, le matériau obtenu, éventuellement débité, façonné et/ou réassemblé, est encollé et associé à d'autres éléments d'un matériau fini tel que plâtre, bois, pierre naturelle ou artificielle, céramique, verre plein, métal, polymère massif, expansé et/ou stratifié, à des matériaux composites, à des structures complexes intégrant des trames diverses telles que des tubes et ou des résistances électriques ou supportant des miroirs de téléscopes ou de concentrateurs solaires, etc.. Selon les matériaux associés au verre expansé on peut donc obtenir les articles les plus divers se distinguant dans leur légèreté et leur rigidité. En tant que de besoin, certaines des faces non revêtues reçoivent un enduit de finition. A titre d'exemple, on peut citer: murs isolants et porteurs, plafonds, cloisons, etc... Une pierre "naturelle" allégée est par exemple obtenue comme suit: Dans le verre expansé brut, on découpe des blocs à la scie, on les enduit d'une colle qui pénètre les pores jusqu'à une certaine profondeur et on les assemble à une plaque mince de pierre. Après séchage ou durcissement de la colle, l'ensemble présente une tenue mécanique suffi- sante pour supporter les manipulations courantes et recevoir les opérations de finition (polissage, fermeture des autres surfaces, etc) nécessaires en fonction des emplois visés. Le produit final est un élément fini dont la face vue est une pierre naturelle et dont la masse volumique moyenne représente 35 à 60 % de la masse volu- mique de la pierre de départ. Cet allégement est particul- iérement intéressant pour des plaques de pierre à appliquer en façade car il y a diminution notable des efforts exercés sur les colles et possibilité de se dispenser des agrafes de poses. Le verre expansé peut encore être débité en plaques, façonné avec des reliefs et associé à divers matériaux devant encore recevoir un traitement de finition ultérieur. On peut ainsi le recouvrir d'un émail minéral, appliqué de façon classique et le cuire au four sans altérer la structure du verre expansé. On peut également le recouvrir d'un produit organique polymérisable dont l'état de polymérisation est plus ou moins avancé et en poursuivre la polymérisation par des méthodes connues en soi. Ces polymères peuvent bien entendu être thermoplastiques ou thermodurcissables selon l'application à laquelle on destine les articles finis. Une pierre "artificielle" allégée s'obtient à peu près de la même façon: - des blocs de verre expansé sont enduits sur une face d'une couche d'un mortier constitué d'au moins 30 % de résine polyester et de 70 % au plus de charges dures i; rieures à 200 microns et sur l'autre face d'une autre 315 couche d'un mortier constitué de la même résine polyester et de charges dures variées dont les particules ont des dimensions plus importantes. Le choix de la nature, de la quantité, des dimensions des particules incluses dans la première couche de mortier et des conditions de leur application permettent de donner à la face correspondante toute sorte d'aspects notamment celui de roches naturelles, marbres, porphyres, etc. Grâce à la bonne pénétration du mortier dans le verre expansé on obtient encore ici un produit d'une excellente tenue mécanique et selon l'épaisseur relative du verre expansé et des deux couches de mortier on parvient à un allègement du produit final qui présente le même intérêt que celui évoqué ci-dessus. On peut décrire à titre d'exemple les carreaux émaillés suivants: dans du verre expansé d'une masse volumique de 250 kg/m3 on découpe à la scie des blocs ayant sensiblement la longueur et la largeur des carreaux à fabriquer et une épaisseur de 25 mm environ. Après un éventuel traitement de surface tel que sablage, estampage, meulage qui leur donne les reliefs recherchés on leur applique un émaillage léger (0,5 kg/m2) et on cuit au four de façon classique. On obtient des carreaux ou plaques - qui, en grandes dimensions (600 x 600 mm) sont encore utilisables comme éléments de plafonds appréciables par leur effet décoratif et/ou leurs propriétés d'isolant phoniques. Un émaillage un peu plus chargé (1,8 kg/m2 environ) sur un verre expansé de 350 kg/m3 au moins permet d'obtenir une gamme étendue de carreaux de revêtement mural ou autres. Une application intéressante consiste encore à associer le verre expansé, en surface ou en profondeur, à des matières actives -telles que des polymères conducteurs ou des électrolytes solides pour former des piles et des accumulateurs, à des masses catalytiques utilisables dans les réacteurs chimiques, les pots d'échappement antipol- lution, etc... Le verre expansé comportant des pores ouverts selon l'invention peut subir des modifications de sa structure interne par des procédés chimiques ou physiques et il peut également être rempli après sa fabrication de divers produits organiques ou minéraux tels que des polymères expansibles ou non, mortiers de résine, bitumes, colles, ciments, etc. Ce remplissage peut intéresser tout ou partie de l'épaisseur des blocs de verre expansé que l'on traite. Considérant chaque pore, il est également possible que son remplissage soit total ou partiel. Naturellement l'épaisseur à laquelle un bloc est rempli et le coefficient de remplissage de chaque pore peuvent varier en fonction des modes opératoires, pression, température, temps de traitement, etc. et des caractéris- tiques des agents de remplissage. On crée ainsi par transformation primaire des caractéristiques du verre expansé de nouvelles gammes de matériaux qui peuvent être utilisés directement ou recevoir tout ou partie des associations précédemment décrites. A titre d'exemple non limitatif, on citera la confection de flotteurs utilisa- bles à grande profondeur ou en surface par trempage de blocs de verre dans du bitume, du bitume polymère et/ou des polymères appropriés. Le nonremplissage des pores fermés permet ici d'obtenir des matériaux flottants. Bien entendu, la présente invention n'est pas limitée aux exemples cidessus décrits mais elle embrasse au contraire toutes les variantes accessibles à l'homme de l'art. \ REVENDICATIONS - 1 - Procédé de fabrication de verre expansé à partir de verre broyé et d'un mélange de carbonates de calcium et de magnésium caractérisé en ce que l'on emploie un mélange constitué de 100 parties en poids de verre broyé et de 0,2 à 2 parties en poids de carbonates de calcium et de magnésium dans un rapport CO3Ca/CO3Mg pouvant varier de 20/80 à 80/20, ce mélange étant placé dans des récipients réfractaires ouverts dont les bords ont une hauteur minimum de 15 cm remplis du dit mélange jusqu'à une hauteur minimum de 6 à 12 cm que l'on place dans un four dont on règle le programme de chauffage à une vitesse maximum de 150 à C à l'heure après que la température de 700 C ait été atteinte, on maintient ensuite une température d'environ 800 C pendant au moins 1/2 heure et l'on refroidit à une vitesse maximum de 80 C à l'heure, en respectant cependant une vitesse maximum de 150 à C à l'heure dans la zone de 600 à 500 C. 2 - Procédé selon la revendication 1, caractérisé en ce que l'on réalise d'abord un prémélange poudre de verre/carbonates dans un rapport 200/10 à 200/15 et que l'on mélange ensuite de 4 à 30 parties en poids de ce prémélange avec 96 à 70 parties en poids de verre broyé ayant une finesse de 0 à 200 microns, au moins 70 % passant au tamis de 100 microns, le mélange ainsi obtenu étant ensuite traité comme défini ci-dessus. 3 - Application du verre expansé obtenu par le procédé selon l'une quelconque des revendications 1 et 2, caractérisée en ce que ce verre est débité en parallélépipèdes que l'on utilise comme réceptacles de fluides liquides ou gazeux stationnaires ou circu- lants pour réaliser par exemple des humidificateurs d'ambiance, des masses de rétention de liquide pour des bacs à plantes, des éléments d'échangeurs de chaleur, des éléments filtrants, des supports de culture de plantes, de champignons ou de micro orga- nismes, etc.. il 4 - Application du verre expansé obtenu par le procédé selon l'une quelconque des revendications 1 et 2, caractérisée en ce que ce verre est débité et usiné en formes plus ou moins élaborées que l'on utilise pour la préparation de pièces composites, par exemple comme âmes de panneaux composites ou élément d'ensembles multicouches, ou comme noyaux de pièces composites définitifs ou provisoires, supports d'éléments chauffants, etc. 5 - Application du verre expansé obtenu par le procédé selon l'une quelconque des revendications 1 et 2, caractérisé en ce que ce verre, éventuellement débi-t, façonné et/ou réassemblé, est encollé et associé à d'autres éléments d'un matériau fini tel que plâtre, bois, pierre naturelle ou artificielle, céramique, verre plein, métal, polymère massif, expansé et/ou stratifié, à des matériaux composites, à des structures complexes intégrant des trames diverses telles que des tubes et/ou des résistances électriques ou supportant des miroirs de télescopes ou de concentrateurs solaires, etc... 6 Application du verre expansé obtenu par le procédé selon l'une quelconque des revendications 1 et 2 caractérisg en ce que ce verre, éventuellement débité et façonné, est associé à un matériau non fini devant encore subir divers traitements physiques ou chimiques tels que cuisson, polymérisation, etc... 7 - Application du verre expansé obtenu par le procédé selon l'une quelconque des revendications - 1 et 2 caractérisé en ce que ce verre, éventuellement débité et façonné est utilisé comme support pénétré en surface ou en profondeur d'une matière active organique ou minérale telle que polymère conducteur, masse catalytique, etco 8 - Application du vie-re expansé obtenu par le procédé selon l'Ine quelconque des revendications 1 et 2, caractérisd en ce que ce verre, éventuellement débité et/ou façonné peut subir des modifications de structure interne par des procédés physiques ou chimiques et/ou il est rempli à une faible profondeur ou à coeur de produits divers organiques ou minéraux tels que polymères expansibles ou non, mortiers de résine, bitumes, colles, ciments, etc., le remplis- sage des pores individuels pouvant lui-même être partiel ou total en fonction du temps de remplissage et -des caractéristiques physiques de l'agent de remplissage.